"フェロモン液からなる液相と、該液相と外部とを区画する樹脂膜を備える容器と、を備え、前記樹脂膜が、下記一般式Iで表される脂肪族ポリエステルから構成され、前記樹脂膜の、前記液相と接する面の少なくとも一部に吸液シートが密着している生分解性フェロモンディスペンサー。[式中、mは2以上の整数であり、nは1以上の整数であり、Nは繰り返し単位数を示し、m/nの平均値が2以下である。]前記容器は、開口部を有さない形状である、請求項1に記載の生分解性フェロモンディスペンサー。前記樹脂膜の厚みが10μm以上1000μm以下である、請求項1または2に記載の生分解性フェロモンディスペンサー。前記一般式I中のmが4である、請求項1~3のいずれか一項に記載の生分解性フェロモンディスペンサー。前記脂肪族ポリエステルが、ポリブチレンサクシネートおよびポリブチレンサクシネートアジペートから選ばれる少なくとも1種を主成分とする、請求項1~4のいずれか一項に記載の生分解性フェロモンディスペンサー。しかし、特許文献5に記載の重合体を含め、ポリエステルは一般的に、その構造中にあるエステル結合が静電気的結合により分子鎖同士を強固に結びつけあっているため、フェロモン分子がポリマーセグメントの間隙を拡散することが難しく、結果的にポリエステル中のフェロモンの透過性を低いものにしている。そのため、プラスチック容器の壁の厚みを極端に薄くするかあるいは放出表面積を大きくしなければならないなどの制約がある。特許文献6に記載の脂肪族ポリエステルは、主鎖構造中のエステル結合同士の間隔が開けることでフェロモンの透過性を向上させている。しかし、プラスチック容器の壁の厚みを薄くするかあるいは放出表面積を大きくした場合、初期の段階でフェロモンが多量に放出され、放出量が次第に減少する問題が生じる。このような事情から、プラスチック容器の制約が少なく、有害生物またはその生息地域に施用した際に、一定量のフェロモンを長期間にわたり徐々に放出する放出制御性と、効果終了後に回収の必要が無い生分解性とを合わせ持つフェロモンディスペンサーが求められる。本発明は、上記事情に鑑みてなされたものであって、フェロモンの放出制御性に優れた生分解性フェロモンディスペンサーを提供することを目的とする。上記課題を解決する本発明は以下の態様を有する。[1]フェロモン液からなる液相と、該液相と外部とを区画する樹脂膜を備える容器と、を備え、前記樹脂膜が、下記一般式Iで表される脂肪族ポリエステルから構成され、前記樹脂膜の、前記液相と接する面の少なくとも一部に吸液シートが密着している生分解性フェロモンディスペンサー。[式中、mは2以上の整数であり、nは1以上の整数であり、Nは繰り返し単位数を示し、m/nの平均値が2以下である。][2]前記容器は、開口部を有さない形状である、[1]に記載の生分解性フェロモンディスペンサー。[3]前記樹脂膜の厚みが10μm以上1000μm以下である、[1]または[2]に記載の生分解性フェロモンディスペンサー。[4]前記一般式I中のmが4である、[1]~[3]のいずれか一項に記載の生分解性フェロモンディスペンサー。[5]前記脂肪族ポリエステルが、ポリブチレンサクシネートおよびポリブチレンサクシネートアジペートから選ばれる少なくとも1種を主成分とする、[1]~[4]のいずれか一項に記載の生分解性フェロモンディスペンサー。本発明によれば、フェロモンの放出制御性に優れた生分解性フェロモンディスペンサーを提供できる。以下、本発明の生分解性フェロモンディスペンサーについて、実施形態例を示して説明する。ただし本発明は以下の実施形態に限定されるものではない。[第一の実施形態]図1に、本実施形態の生分解性フェロモンディスペンサー1を示す。図1は、生分解性フェロモンディスペンサー1の概略断面図である。図2は、生分解性フェロモンディスペンサー1を構成する第一の樹脂シート3を、該第一の樹脂シート3が有する凹部3aの開口側から見た正面図である。生分解性フェロモンディスペンサー1は、フェロモン液2と、凹部3aを有する第一の樹脂シート3と、凹部3aの開口を封止する第二の樹脂シート4と、凹部3aの底面に密着した吸液シート5と、から構成され、第一の樹脂シート3および第二の樹脂シート4により袋状の容器が形成されている。フェロモン液2は、第一の樹脂シート3の凹部3aと第二の樹脂シート4とによって形成された空間内に収容され、当該生分解性フェロモンディスペンサー1の外部と区画されている。第一の樹脂シート3および第二の樹脂シート4は、それぞれ、下記一般式Iで表される脂肪族ポリエステル以下、脂肪族ポリエステルIという。から構成される樹脂膜からなる。ここで、脂肪族ポリエステルとは、脂肪族ジカルボン酸、脂環式ジカルボン酸、脂肪族ヒドロキシカルボン酸およびそれらの無水物から選ばれる少なくとも1種のカルボン酸類と、脂肪族ジオールおよび脂環式ジオールから選ばれる少なくとも1種のジオールとの重縮合により得られる重合体重縮合体を示す。脂肪族ポリエステルIは、カルボン酸類、ジオールとして、それぞれ、炭素数3以上の直鎖状の飽和脂肪族ジカルボン酸およびその無水物から選ばれる少なくとも1種、炭素数2以上の直鎖状の飽和脂肪族ジオールを用いたものである。[式中、mは2以上の整数であり、nは1以上の整数であり、Nは繰り返し単位数を示し、m/nの平均値が2以下である。]一般式I中、-CH2m-はジオールに由来し、-CH2n-はカルボン酸類に由来する。mとしては、2~6が好ましく、2~4がより好ましく、生分解性が良好であることから4が特に好ましい。nとしては、1~6が好ましく、1~4がより好ましく、2が特に好ましい。前記ジオールとして具体的には、エチレングリコール、1,3-プロパンジオール、1,4-ブタンジオール、1,6-ヘキサンジオール、ノナメチレングリコール、デカメチレングリコール等が挙げられ、1,4-ブタンジオールが特に好ましい。前記カルボン酸類として具体的には、コハク酸、無水コハク酸、アジピン酸、無水アジピン酸、スベリン酸、セバシン酸、ドデカン二酸等が挙げられる。これらの中でも、コハク酸、無水コハク酸、アジピン酸、無水アジピン酸から選ばれる少なくとも1種がより好ましい。m/nは3以下が好ましい。Nの値は、特に限定されず、2の整数が好ましい。Nが2以上の整数である場合、式I中の複数のm、nはそれぞれ同じであっても異なってもよい。すなわち、脂肪族ポリエステル樹脂Iに用いられるジオール、カルボン酸類は、それぞれ、1種でも2種以上であってもよい。上記構造中のジオールに由来するアルキレン基の炭素原子数mと、カルボン酸類に由来するアルキレン基の炭素原子数nとの比m/nの平均値を2以下とすることにより、フェロモンの透過を安定化できる。この比率が2を超えるとフェロモンの透過性が極端に上昇し、フェロモンが初期で多く放出されてしまい、フェロモン製剤として不適である。m/nの平均値の下限は、特に限定されないが、1以上が好ましく、1.5以上がより好ましい。1未満ではフェロモンの放出が充分に行われないおそれがある。ここで、m/nの平均値とは、脂肪族ポリエステルIを構成する繰り返し単位下記一般式Iaで表される繰り返し単位1つあたりの値であり、脂肪族ポリエステルIが、m、nのいずれか一方または両方が異なる複数の繰り返し単位を有する場合、各繰り返し単位の割合に応じた加重平均を示す。すなわち、各繰り返し単位のm/nの値に、全体を1としたときの各繰り返し単位の割合Nに対する当該繰り返し単位の数を乗じた値の合計を示す。第一の樹脂シート3および第二の樹脂シート4にそれぞれ含まれる脂肪族ポリエステルIは、1種でも2種以上でもよい。脂肪族ポリエステルIとしては、特に、ポリブチレンサクシネートおよびポリブチレンサクシネートアジペートから選ばれる少なくとも1種を主成分とするものが好ましい。主成分とは、当該脂肪族ポリエステルIの全量100質量に対する割合が50質量以上であることを示す。ポリブチレンサクシネートは、コハク酸と1,4-ブタンジオールとの重縮合体であり、たとえば昭和電工株から商品名:ビオノーレ1000シリーズとして市販されているもの、三菱化学株から商品名:GSPlaシリーズとして市販されているもの等が挙げられる。具体的には、ビオノーレ1001、ビオノーレ1010、GSPlaAX91T、GSPlaAD92W等が挙げられる。ポリブチレンサクシネートアジペートはコハク酸とアジピン酸と1,4-ブタンジオールとの重縮合体であり、たとえば昭和電工株から商品名:ビオノーレ3000で市販されているもの等が挙げられる。具体的には、ビオノーレ3001、ビオノーレ3010等が挙げられる。脂肪族ポリエステルIには、必要に応じて、本発明の効果を損なわない範囲で、添加剤、たとえば耐候性を向上させるための顔料や染料、紫外線吸収剤や酸化防止剤などの各種安定剤、を配合しても良い。第一の樹脂シート3、第二の樹脂シート4それぞれの厚みは、安定した放出制御を行うためには、10μm以上とすることが好ましく、100μm以上とすることがより好ましい。フェロモン液2で保持されたフェロモンは、第一の樹脂シート3および第二の樹脂シート4を透過し、外部に放出される。該厚みが10μm未満の場合、フェロモンの過剰放出を引き起こすおそれがある。また、ピンホールが生じるおそれもある。また、第一の樹脂シート3および第二の樹脂シート4の厚みは、1000μm以下であることが好ましく、400μm以下であることがより好ましい。1000μmを越えるとフェロモンの放出が過小となり、放出面積を過大にしなければならず実用的でない。吸液シート5は、フェロモン液2を吸収可能であって、その吸液性が、第一の樹脂シート3、第二の樹脂シート4それぞれを構成する樹脂膜の吸液性よりも高いものであればよい。吸液シート5としては、たとえば不織布、織布等の繊維布帛、多孔質シート等が挙げられる。吸液シート5を構成する材質は、生分解性を有するものが好ましい。このような材質としては、コットン等の天然繊維、ポリ乳酸、ポリブチレンサクシネート、ポリブチレンサクシネートアジペート等の生分解性プラスチックが挙げられる。吸液シート5としては、特に、生分解性不織布が好ましい。生分解性不織布としては、コットン由来の不織布、結着樹脂を使用していない天然繊維からなるクレープ紙などが挙げられる。これらの中でも、加工時の耐熱性の点で、コットン由来の不織布が好ましい。吸液シート5は熱圧着等により第一の樹脂シート3の表面に密着させることができる。本実施形態においては、この吸液シート5により、フェロモンの放出量を制御できる。本発明者らは、フェロモンの放出量は、フェロモン単体の蒸発量とフェロモンの樹脂膜透過量の関係により決定されていると考えた。つまり、フェロモン膜透過量<フェロモン蒸発量であれば、常時安定してフェロモンがディスペンサー表面より放出され、ディスペンサー表面にフェロモンが供給される限り、安定した放出が行われる。逆に、フェロモン膜透過量>フェロモン蒸発量であると、ディスペンサー表面に染み出てくるフェロモンが蒸発できずに滞留する状況になり、初期にはフェロモンが大量に放出されるが、ディスペンサー内部より供給されるフェロモンの減少に伴い、放出量が徐々に減少してしまう。本実施形態においては、容器3を構成する樹脂膜第一の樹脂シート3、第二の樹脂シート4の、フェロモン液2と接する面の一部第一の樹脂シート3の凹部3aの底面に吸液シート5を密着させることにより、フェロモンの樹脂膜の透過量を一定にすることができる。これにより、フェロモン蒸発量を一定状態に保ち、フェロモン液2が残り少なくなっても安定した放出状態を保つ事が出来る。吸液シート5を密着させない場合、ディスペンサー内部のフェロモン液2が減少したとき等にフェロモンの放出量が極端に減少し、フェロモン液2の封入量に対して充分な期間、安定した放出状態が保てない。これは内部のフェロモン液2が減少した際、ディスペンサー内部で偏ってしまう等による、フェロモン液2と樹脂膜との接触面積の減少により起きると考えられる。また、本発明においては、吸液シート5の面積を変化させることで、フェロモンの放出量や持続時間を変化させることができる。たとえば吸液シート5の面積を大きくすることで、フェロモンの放出量を大きくすることができる。また、吸液シート5の面積が小さくするほど、フェロモンが均一に放出されている時間を長くすることができる。フェロモン液2は、フェロモンを含有する液体である。なお本明細書においてフェロモンとは、昆虫が様々な交信の手段として体外に放出する化学物質、つまり昆虫フェロモンのことである。フェロモン液2に含まれるフェロモンは、特に限定されるものではなく、性フェロモン、警報フェロモン、道標フェロモン、階級分化フェロモンなど、どのようなフェロモンを用いても良い。効率よく害虫防除を行うためには性フェロモンが好適である。性フェロモンとしては、炭素原子数10~20の不飽和脂肪族の炭化水素、アセテート、アルデヒド、アルコール、ケトン又はエポキシ化合物が知られており、通常、これらのうちの1種を単独で、又は2種以上の混合物として使用する。具体的には、Z-7-ドデセニルアセテート、Z-8-ドデセニルアセテート、Z-9-ドデセニルアセテート、E,Z-7,9-ドデカジエニルアセテート、Z,Z-7,9-ドデカジエニルアセテート、E,E-8,10-ドデカジエノール、E-4-トリデセニルアセテート、Z-9-テトラデセニルアセテート、Z-9-テトラデセナール、Z-11-テトラデセニルアセテート、Z-11-テトラデセナール、Z-9-ヘキサデセナール、Z-11-ヘキサデセナール、Z,E-9,11-テトラデカジエニルアセテート、Z,E-9,12-テトラデカジエニルアセテート、Z-11-ヘキサデセニルアセテート、Z,Z-7,11-ヘキサデカジエニルアセテート、Z,E-7,11-ヘキサデカジエニルアセテート、E,E,Z-4,6,10-ヘキサデカトリエニルアセテート、E,E-10,12-ヘキサデカジエナール、Z,Z-3,13-オクタデカジエニルアセテート、E,Z-3,13-オクタデカジエニルアセテート、Z-7,8-エポキシ-2-メチル-オクタデセン、Z-13-イコセン-10-オン、E,E,Z-10,12,14-ヘキサデカトリエニルアセテート、E,E,Z-10,12,14-ヘキサデカトリエナール、Z-10-テトラデセニルアセテート、E,Z-4,10-テトラデカジエニルアセテート、14-メチル-1-オクタデセン、R,Z-5-1-オクテニルオキサシクロペンタン-2-オン、R,Z-5-1-デセニルオキサシクロペンタン-2-オン等を挙げることができる。上記フェロモンは、いずれかを単独で使用しても複数種を混合して使用してもよい。生分解性フェロモンディスペンサー1に封入されるフェロモン液2の量は、使用期間、適用範囲等に応じて適宜設定できるが、好ましくは10mg以上、より好ましくは50mg以上である。封入量が10mg未満の場合、安定して充填することが困難である。以上、第一の実施形態を説明したが本発明はこれらの実施形態に限定されるものではない。たとえば、第一の実施形態では、1つの吸液シート5を第一の樹脂シート3の凹部の底面に密着させた例を示したが、たとえば吸液シート5を密着させるのは第二の樹脂シート4であってもよく、両方であってもよい。また、密着させる吸液シート5は複数であってもよい。袋状の容器の例を示したが、これには限定されず、フェロモンを液相として内蔵するリザーバータイプの容器として公知の形状が採用できる。中でも、フェロモンが直接外気に接しないように、開口部を有さない形状のものが好ましい。このような形状の容器としては、上述した袋状のほか、チューブ状、ボトル状等が挙げられる。本発明の生分解性フェロモンディスペンサーは、作物体などの被処理体へ取り付けて用いられる。取り付けには従来公知の手段を用いることができる。本発明の生分解性フェロモンディスペンサーは、被処理体への取付けが可能な治具を備えることが好ましい。該治具としては、スティック、フック、環状のフィラメント等が挙げられる。以下、本発明を実施例により説明するが、これに限定されるものではない。<実施例1>ポリブチレンサクシネート前記式I中のmが4、nが2でm/nの平均値が2である脂肪族ポリエステルを用いて、140°Cで2分間プレス成型により厚さ300μmのシートを作製した。このシートを縦横4cmの正方形に切り、第一の樹脂シートを作成した。また、該シートを縦横4cmの正方形に切り、第二の樹脂シートを作成した。上記第一の樹脂シートの一方の面に3×3cmのコットン不織布を加熱により密着させた。その後、第一の樹脂シートのコットン不織布側の上に第二の樹脂シートを重ね、コットン不織布を挟むように3辺を熱圧着した袋状とした。この中にコナガの性フェロモンであるZ-9-ヘキサデセナール、Z-11-ヘキサデセン-1-オール、Z-11-ヘキサデセナール、Z-11-ヘキサデセニル=アセタートの混合フェロモン液を260mg充填した後、残った一辺を熱圧着により封をしてフェロモンディスペンサーを得た。得られたフェロモンディスペンサーを、25°Cの恒温層内に入れ、重量の減少を測定し、その測定値から、一日のフェロモン放出量mg/dayを求めた。その結果を図3に示す。図3に示すように、実施例1のフェロモンディスペンサーは、約1.8mg/日で約130日間均一に放出を続ける放出性に優れるものであった。さらに、このディスペンサーを実験後に12ヶ月の間土中に埋蔵したところ、ボロボロとなっており、殆ど原形を留めないものであった。このことから、実施例1のフェロモンディスペンサー生分解性を有することが確認できた。<比較例1>コットン不織布を使用しなかった以外は実施例1と同様にしてフェロモンディスペンサーを作製し、フェロモン放出性を評価した。その結果、図3に示すように、一日のフェロモン放出量は、初期に4~5mg/日で推移して徐々に減少する様子が見られ、長期間に一定量の放出状態を得る事ができなかった。<比較例2>コットン不織布の加熱による密着を行わず、単に第一の樹脂シートと第一の樹脂シートの間に投入した以外は実施例1と同様にしてフェロモンディスペンサーを作製し、フェロモン放出性を評価した。その結果、図3に示すように、一日のフェロモン放出量は、初期に2~4mg/日で推移して徐々に減少する様子が見られ、長期間に一定量の放出状態を得る事ができなかった。<比較例3>ポリブチレンサクシネートの代わりに、前記式I中のmが1、nが2である脂肪族ポリエステルを用いた以外は実施例1と同様にしてフェロモンディスペンサーを作製し、フェロモン放出性を評価した。得られたフェロモンディスペンサーを25°Cの恒温層内に入れ、重量の減少を測定し、その測定値から、一日のフェロモン放出量mg/dayを求めたところ、約0.01mg/dayであり、殆ど性フェロモンが放出されず、約90日間観察を続けたが重量変化は見られず、内部の薬液が減少する様子も見られなかった。<実施例2>ポリブチレンサクシネートを用いて、140°Cで2分間プレス成型により厚さ300μmのシートを作製した。このシートを縦横8cmの正方形に切り、第一の樹脂シートを作成した。また、該シートを縦横8cmの正方形に切り、第二の樹脂シートを作成した。上記第一の樹脂シートの一方の面に5×5cmのコットン不織布を加熱により密着させた。その後、第一の樹脂シートのコットン不織布側の上に第二の樹脂シートを重ね、コットン不織布を挟むように3辺を熱圧着した袋状とした。この中にコナガの性フェロモンであるZ-9-ヘキサデセナール、Z-11-ヘキサデセン-1-オール、Z-11-ヘキサデセナール、Z-11-ヘキサデセニル=アセタートの混合フェロモン液を400mg充填した後、残った一辺を熱圧着により封をしてフェロモンディスペンサーを得た。得られたフェロモンディスペンサーを、25°Cの恒温層内に入れ、重量の減少を測定し、その測定値から、一日のフェロモン放出量mg/dayを求めた。その結果を図4に示す。図4に示すように、実施例2のフェロモンディスペンサーは、約2.5mg/dayで約150日間均一に放出を続ける放出性に優れるものであった。さらに、このフェロモンディスペンサーを実験後に12ヶ月の間土中に埋蔵したところ、ボロボロとなっており、殆ど原形を留めないものであった。このことから、実施例2のフェロモンディスペンサー生分解性を有することが確認できた。<実施例3>第一の樹脂シートに密着させるコットン不織布の大きさを2×2cmとした以外は実施例2と同様にしてフェロモンディスペンサーを作製した。得られたフェロモンディスペンサーについて、実施例2と同様にしてフェロモン放出性を評価したところ、図4に示すように、約1.1mg/dayで約350日間均一に放出を続ける放出性に優れるものであった。さらに、このフェロモンディスペンサーを実験後に12ヶ月の間土中に埋蔵したところ、ボロボロとなっており、殆ど原形を留めないものであった。このことから、実施例3のフェロモンディスペンサー生分解性を有することが確認できた。<実施例4>第一の樹脂シートに密着させるコットン不織布の大きさを3×3cmとした以外は実施例2と同様にしてフェロモンディスペンサーを作製した。得られたフェロモンディスペンサーについて、実施例2と同様にしてフェロモン放出性を評価したところ、図4に示すように、約1.6mg/dayで約220日間均一に放出を続ける放出性に優れるものであった。さらに、このフェロモンディスペンサーを実験後に12ヶ月の間土中に埋蔵したところ、ボロボロとなっており、殆ど原形を留めないものであった。このことから、実施例4のフェロモンディスペンサー生分解性を有することが確認できた。実施例2~4の結果から、樹脂膜に密着させる不織布の大きさを変化させるだけで、一日のフェロモン放出量や、フェロモンが均一に放出されている時間を調節することができることが確認できた。"